(57)【要約】【課題】三次元造形物の製造過程における粒子等の不本意な飛散を効果的に防止することができ、寸法精度に優れた三次元造形物を製造するのに用いることができる三次元造形物製造用組成物を提供すること。【解決手段】本発明の三次元造形物製造用組成物は、三次元造形物の製造に用いる三次元造形物製造用組成物であって、複数個の粒子と、前記粒子を分散させる溶剤と、前記溶剤が除去された状態で前記粒子同士を仮結合する機能を有するバインダーとを含み、前記粒子の体積基準の平均粒径が０．１μｍ以上５０μｍ未満であり、前記バインダーの含有率が１．５体積％以上１０体積％以下であることを特徴とする。【選択図】なし【特許請求の範囲】
【請求項１】
三次元造形物の製造に用いる三次元造形物製造用組成物であって、
複数個の粒子と、
前記粒子を分散させる溶剤と、
前記溶剤が除去された状態で前記粒子同士を仮結合する機能を有するバインダーとを含み、
前記粒子の体積基準の平均粒径が０．１μｍ以上５０μｍ未満であり、
前記バインダーの含有率が１．５体積％以上１０体積％以下であることを特徴とする三次元造形物製造用組成物。
【請求項２】
前記粒子は、金属材料で構成された金属粒子である請求項１に記載の三次元造形物製造用組成物。
【請求項３】
前記金属粒子は、ＳＵＳ３１６Ｌで構成されている請求項２に記載の三次元造形物製造用組成物。
【請求項４】
前記バインダーの含有率が１．５体積％以上２．１体積％以下である請求項３に記載の三次元造形物製造用組成物。
【請求項５】
前記粒子の体積基準の平均粒径が０．１μｍ以上１０μｍ以下である請求項３または４に記載の三次元造形物製造用組成物。
【請求項６】
前記バインダーは、ポリビニルアルコール、アクリル系樹脂のうちの少なくとも一方を含む請求項１ないし５のいずれか１項に記載の三次元造形物製造用組成物。
【請求項７】
前記バインダーがポリビニルアルコールを含み、
前記溶剤が多価アルコールを含む請求項６に記載の三次元造形物製造用組成物。
【請求項８】
前記バインダーがアクリル系樹脂を含み、
前記溶剤がエーテル類を含む請求項６に記載の三次元造形物製造用組成物。
【請求項９】
三次元造形物製造用組成物は、ナノセルロースを含んでいる請求項１ないし８のいずれか１項に記載の三次元造形物製造用組成物。
【請求項１０】
前記ナノセルロースの含有率が０．０２体積％以上０．４２体積％以下である請求項９に記載の三次元造形物製造用組成物。
【請求項１１】
請求項１ないし１０のいずれか１項に記載の三次元造形物製造用組成物を用いて層を形成する層形成工程と、前記層中に含まれる前記溶剤を除去する溶剤除去工程と、前記層にレーザー光を照射し、前記層中に含まれる前記粒子同士を接合する接合工程とを含む一連の工程を繰り返し行うことを特徴とする三次元造形物の製造方法。
【請求項１２】
前記層形成工程は、第１のパターンを形成する第１のパターン形成工程と、第２のパターンを形成する第２のパターン形成工程とを有し、
前記第１のパターン形成工程、前記第２のパターン形成工程のうちの少なくとも一方において、前記三次元造形物製造用組成物を用いる請求項１１に記載の三次元造形物の製造方法。
【請求項１３】
前記三次元造形物製造用組成物を、ディスペンサーにより吐出する請求項１１または１２に記載の三次元造形物の製造方法。
【請求項１４】
請求項１ないし１０のいずれか１項に記載の三次元造形物製造用組成物を吐出するノズルと、
前記ノズルより前記三次元造形物製造用組成物を吐出して形成された層に対してレーザー光を照射するレーザー光照射手段とを備え、
前記層を積み重ねて三次元造形物を製造することを特徴とする三次元造形物製造装置。
【発明の詳細な説明】
【技術分野】
【０００１】
本発明は、三次元造形物製造用組成物、三次元造形物の製造方法および三次元造形物製造装置に関する。
【背景技術】
【０００２】
従来より、複数個の粒子を含む組成物を用いた三次元造形物の製造が行われてきている。特に、近年、三次元物体のモデルデータを多数の二次元断面層データ（スライスデータ）に分割した後、各二次元断面層データに対応する断面部材（層）を順次造形しつつ、断面部材を順次積層することによって三次元造形物を形成する積層法（三次元造形法）が注目されている。
【０００３】
積層法は、造形しようとする三次元造形物のモデルデータさえあれば、直ちに形成することが可能であり、造形に先立って金型を作成する等の必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００４】
三次元造形物の製造方法としては、粒子と、粒子を分散させる溶剤とを含む組成物を用いて層を形成した後に、当該層にレーザー光を照射し、粒子同士を接合する方法がある（例えば、特許文献１参照）。
【０００５】
このような方法では、レーザー光を照射する際に、粒子やその溶融物が飛散してしまい、最終的に得られる三次元造形物の寸法精度が低下、あるいは溶融飛散物が原因となり形状異常が発生するという問題があり、また、飛散した粒子による装置や人体への悪影響が懸念されていた。
【先行技術文献】
【特許文献】
【０００６】
【特許文献１】特開２００８−１８４６２２号公報
【発明の概要】
【発明が解決しようとする課題】
【０００７】
三次元造形物の製造過程における粒子等の不本意な飛散を効果的に防止することができ、寸法精度に優れた三次元造形物を製造するのに用いることができる三次元造形物製造用組成物を提供すること、三次元造形物の製造過程における粒子等の不本意な飛散を効果的に防止することができ、寸法精度に優れた三次元造形物を製造することができる三次元造形物の製造方法を提供すること、また、三次元造形物の製造過程における粒子等の不本意な飛散を効果的に防止することができ、寸法精度に優れた三次元造形物を製造することができる三次元造形物製造装置を提供することにある。
【課題を解決するための手段】
【０００８】
このような目的は、下記の本発明により達成される。
本発明の三次元造形物製造用組成物は、三次元造形物の製造に用いる三次元造形物製造用組成物であって、
複数個の粒子と、
前記粒子を分散させる溶剤と、
前記溶剤が除去された状態で前記粒子同士を仮結合する機能を有するバインダーとを含み、
前記粒子の体積基準の平均粒径が０．１μｍ以上５０μｍ未満であり、
前記バインダーの含有率が１．５体積％以上１０体積％以下であることを特徴とする。
【０００９】
これにより、三次元造形物の製造過程における粒子等の不本意な飛散を効果的に防止することができ、寸法精度に優れた三次元造形物を製造するのに用いることができる三次元造形物製造用組成物を提供することができる。
【００１０】
本発明の三次元造形物製造用組成物では、前記粒子は、金属材料で構成された金属粒子であることが好ましい。
【００１１】
これにより、例えば、三次元造形物の質感（高級感、重量感）、機械的強度、靭性、耐久性等をより向上させることができる。また、三次元造形物の生産性を向上させつつ、三次元造形物の信頼性をより向上させることができる。
【００１２】
本発明の三次元造形物製造用組成物では、前記金属粒子は、ＳＵＳ３１６Ｌで構成されていることが好ましい。
【００１３】
これにより、三次元造形物の耐食性等をより向上させることができ、最終的な三次元造形物中の炭素含有率を低くすることによる効果がより顕著に発揮される。
【００１４】
本発明の三次元造形物製造用組成物では、前記バインダーの含有率が１．５体積％以上２．１体積％以下であることが好ましい。
【００１５】
これにより、最終的に得られる三次元造形物中における炭素の含有率をより確実に低くすることができるとともに、三次元造形物の寸法精度をより向上させることができる。
【００１６】
本発明の三次元造形物製造用組成物では、前記粒子の体積基準の平均粒径が０．１μｍ以上１０μｍ以下であることが好ましい。
【００１７】
これにより、三次元造形物の生産性をさらに向上させつつ、製造される三次元造形物の機械的強度、寸法精度をさらに向上させることができる。
【００１８】
本発明の三次元造形物製造用組成物では、前記バインダーは、ポリビニルアルコール、アクリル系樹脂のうちの少なくとも一方を含むことが好ましい。
【００１９】
これにより、粒子等の不本意な飛散をより効果的に防止することができ、三次元造形物の寸法精度をより向上させることができる。
【００２０】
本発明の三次元造形物製造用組成物では、前記バインダーがポリビニルアルコールを含み、
前記溶剤が多価アルコールを含むことが好ましい。
【００２１】
これにより、三次元造形物製造用組成物中における溶剤に対するバインダーの溶解性をより向上させることができ、三次元造形物製造用組成物の保存安定性、粘度、吐出性等をより向上させることができる。
【００２２】
本発明の三次元造形物製造用組成物では、前記バインダーがアクリル系樹脂を含み、
前記溶剤がエーテル類を含むことが好ましい。
【００２３】
これにより、三次元造形物製造用組成物中における溶剤に対するバインダーの溶解性をより向上させることができ、三次元造形物製造用組成物の保存安定性、粘度、吐出性等をより向上させることができる。また、三次元造形物の生産性をより向上させることができる。
【００２４】
本発明の三次元造形物製造用組成物は、ナノセルロースを含んでいることが好ましい。
これにより、三次元造形物製造用組成物中における粒子の不本意な凝集や、三次元造形物製造用組成物中や三次元造形物中における不本意な組成のばらつき等を効果的に防止しつつ、層の不本意な変形を防止することができ、三次元造形物の寸法精度、信頼性等をより向上させることができる。
【００２５】
本発明の三次元造形物製造用組成物では、前記ナノセルロースの含有率が０．０２体積％以上０．４２体積％以下であることが好ましい。
【００２６】
これにより、三次元造形物製造用組成物の保存性、吐出性をより向上させることができるとともに、三次元造形物の寸法精度をより向上させることができる。また、最終的な三次元造形物中にナノセルロースが不本意に残存することをより確実に防止することができる。
【００２７】
本発明の三次元造形物の製造方法は、本発明の三次元造形物製造用組成物を用いて層を形成する層形成工程と、前記層中に含まれる前記溶剤を除去する溶剤除去工程と、前記層にレーザー光を照射し、前記層中に含まれる前記粒子同士を接合する接合工程とを含む一連の工程を繰り返し行うことを特徴とする。
【００２８】
これにより、三次元造形物の製造過程における粒子等の不本意な飛散を効果的に防止することができ、寸法精度に優れた三次元造形物を製造することができる三次元造形物の製造方法を提供することができる。
【００２９】
本発明の三次元造形物の製造方法では、前記層形成工程は、第１のパターンを形成する第１のパターン形成工程と、第２のパターンを形成する第２のパターン形成工程とを有し、
前記第１のパターン形成工程、前記第２のパターン形成工程のうちの少なくとも一方において、前記三次元造形物製造用組成物を用いることが好ましい。
【００３０】
これにより、三次元造形物の寸法精度をより向上させることができる。また、より複雑な形状の三次元造形物であっても好適に製造することができる。
【００３１】
本発明の三次元造形物の製造方法では、前記三次元造形物製造用組成物を、ディスペンサーにより吐出することが好ましい。
【００３２】
これにより、高粘度の三次元造形物製造用組成物あっても好適に供給（吐出）することができ、三次元造形物製造用組成物が目的の部位に接触した後の当該三次元造形物製造用組成物のダレ等をより効果的に防止することができる。その結果、最終的に得られる三次元造形物の寸法精度をより向上させることができる。また、高粘度の三次元造形物製造用組成物を用いることにより、厚みが比較的大きい層を容易に形成することができ、三次元造形物の生産性をより向上させることができる。
【００３３】
本発明の三次元造形物製造装置は、本発明の三次元造形物製造用組成物を吐出するノズルと、
前記ノズルより前記三次元造形物製造用組成物を吐出して形成された層に対してレーザー光を照射するレーザー光照射手段とを備え、
前記層を積み重ねて三次元造形物を製造することを特徴とする。
【００３４】
これにより、三次元造形物の製造過程における粒子等の不本意な飛散を効果的に防止することができ、寸法精度に優れた三次元造形物を製造することができる三次元造形物製造装置を提供することができる。
【図面の簡単な説明】
【００３５】
【図１】本発明の好適な実施形態の三次元造形物の製造方法の工程（第１のパターン形成工程（層形成工程））を模式的に示す縦断面図である。
【図２】本発明の好適な実施形態の三次元造形物の製造方法の工程（第２のパターン形成工程（層形成工程））を模式的に示す縦断面図である。
【図３】本発明の好適な実施形態の三次元造形物の製造方法の工程（接合工程（第１の接合工程））を模式的に示す縦断面図である。
【図４】本発明の好適な実施形態の三次元造形物の製造方法の工程（接合工程（第２の接合工程））を模式的に示す縦断面図である。
【図５】本発明の好適な実施形態の三次元造形物の製造方法の工程（第１のパターン形成工程（層形成工程））を模式的に示す縦断面図である。
【図６】本発明の好適な実施形態の三次元造形物の製造方法の工程（第２のパターン形成工程（層形成工程））を模式的に示す縦断面図である。
【図７】本発明の好適な実施形態の三次元造形物の製造方法の工程（接合工程（第１の接合工程））を模式的に示す縦断面図である。
【図８】本発明の好適な実施形態の三次元造形物の製造方法の工程（接合工程（第２の接合工程））を模式的に示す縦断面図である。
【図９】本発明の好適な実施形態の三次元造形物の製造方法の工程を模式的に示す縦断面図である。
【図１０】本発明の好適な実施形態の三次元造形物の製造方法の工程（サポート部除去工程）を模式的に示す縦断面図である。
【図１１】本発明の好適な実施形態の三次元造形物の製造方法を示すフローチャートである。
【図１２】本発明の三次元造形物製造装置の好適な実施形態を模式的に示す側面図である。
【発明を実施するための形態】
【００３６】
以下、添付する図面を参照しつつ、好適な実施形態について詳細な説明をする。
《三次元造形物の製造方法》
まず、本発明の三次元造形物の製造方法について説明する。
【００３７】
図１〜図１０は、本発明の好適な実施形態の三次元造形物の製造方法の工程を模式的に示す縦断面図である。図１１は、本発明の好適な実施形態の三次元造形物の製造方法を示すフローチャートである。
【００３８】
本実施形態の三次元造形物１０の製造方法では、複数個の粒子（分散質）２１、当該粒子２１を分散させる溶剤、および、当該溶剤が除去された状態で粒子２１同士を仮接合する機能を有するバインダーを含む三次元造形物製造用組成物（組成物）２’を用いて層１を形成する層形成工程（図１、図２、図５、図６参照）と、層１中に含まれる前記溶剤を除去する溶剤除去工程と、層１にレーザー光を照射し、層１中に含まれる粒子２１同士を接合する接合工程（図３、図４、図７、図８参照）とを含む一連の工程を繰り返し行う（図９参照）。そして、層１の形成には、粒子２１の体積基準の平均粒径が０．１μｍ以上５０μｍ未満であり、かつ、三次元造形物製造用組成物２’中におけるバインダーの含有率が１．５体積％以上１０体積％以下である三次元造形物製造用組成物２’を用いる。
【００３９】
これにより、三次元造形物１０の製造過程における粒子２１やその溶融物の不本意な飛散（以下、単に、「粒子２１等の不本意な飛散」ともいう）を効果的に防止することができ、寸法精度に優れた三次元造形物１０を効率よく製造することができる三次元造形物１０の製造方法を提供することができる。
【００４０】
より具体的には、従来においては、複数個の粒子を含む層にレーザー光を照射すると、そのエネルギーにより、当該粒子が層の当初の位置からはじき出されたり、当該粒子の溶融物の液溜り（溶融プール）が波打ち、レーザー光の走査等に伴い、当該溶融物がはじき出されることがあり、これにより、レーザー光照射後の層の表面の不本意な凹凸が発生し、最終的に得られる三次元造形物の寸法精度が低くなるという問題があった。特に、はじき出された粒子等が層の他の部位に付着することにより、上記のような問題はより顕著となっていた。これに対し、本発明では、層の形成に、複数個の粒子、当該粒子を分散させる溶剤、および、当該溶剤が除去された状態で粒子同士を仮接合する機能を有するバインダーを含み、粒子の体積基準の平均粒径が０．１μｍ以上５０μｍ未満であり、かつ、バインダーの含有率が１．５体積％以上１０体積％以下である三次元造形物製造用組成物を用いることにより、上記のような問題の発生を防止することができる点に特徴を有する。
【００４１】
これに対し、前述した条件を満足しない場合には、上記のような優れた効果は得られない。
【００４２】
例えば、三次元造形物製造用組成物中における粒子の体積基準の平均粒径が前記下限値未満であると、さらに三次元造形物製造用組成物の流動性が低下し、三次元造形物製造用組成物の取り扱いのしやすさが低下するとともに、三次元造形物の生産性が低下する。また、レーザー光を照射した際の粒子等の飛散が生じやすくなり、最終的に得られる三次元造形物の寸法精度が低下する。また、粒子の体積基準の平均粒径が特に小さいと、三次元造形物製造用組成物中における粒子の凝集を生じやすくなり、レーザー光照射前の段階において、層の表面の不本意な凹凸が生じやすくなる。その結果、レーザー光を照射した際の粒子等の飛散による影響と相まって、三次元造形物の寸法精度は特に低くなる。
【００４３】
また、三次元造形物製造用組成物中における粒子の体積基準の平均粒径が前記上限値以上であると、溶剤を除去した状態の層においてバインダーの被覆率が不十分な粒子の割合が多くなったり、粒子自体の大きさによる層の表面の凹凸を生じやすくなること等の影響により、三次元造形物の寸法精度が低下する。また、粒子間の接合強度を向上させることが困難となり、三次元造形の機械的強度が低下しやすい。
【００４４】
また、三次元造形物製造用組成物中におけるバインダーの含有率が前記下限値未満であると、溶剤が除去された状態の層の形状の安定性を十分に向上させることが困難となったり、レーザー光を照射した際の粒子等の飛散や溶融時の凝集によりボール状溶融体が形成される等の影響で、最終的に得られる三次元造形物の寸法精度が低下する。
【００４５】
また、三次元造形物製造用組成物中におけるバインダーの含有率が前記上限値を超えると、三次元造形物製造用組成物中の固形分中に占める粒子の割合が相対的に低くなり、三次元造形物の製造過程におけるバインダーの除去に伴う体積の減少率が大きくなり、最終的に得られる三次元造形物の寸法精度が低下する。また、最終的に得られる三次元造形物中において、バインダーに由来する不純物（例えば、炭素等）の含有率が高くなる場合がある。
【００４６】
なお、本発明において、溶剤とは、粒子を分散することができる液体（分散媒）であり、揮発性の液体のことをいう。
【００４７】
前述したように、三次元造形物製造用組成物２’中における粒子２１の体積基準の平均粒径は、０．１μｍ以上５０μｍ未満であればよいが、０．２μｍ以上２０μｍ以下であるのが好ましく、０．３μｍ以上１０μｍ以下であるのがより好ましい。これにより、前述したような効果はより顕著に発揮される。
【００４８】
また、三次元造形物製造用組成物２’中におけるバインダーの含有率は、１．５体積％以上１０体積％以下であればよいが、１．６体積％以上５．０体積％以下であるのが好ましく、１．７体積％以上２．５体積％以下であるのがより好ましい。これにより、前述したような効果はより顕著に発揮される。
【００４９】
また、本実施形態の製造方法では、層形成工程は、三次元造形物製造用組成物２’として、三次元造形物１０の実体部４の形成に用いる実体部形成用組成物２Ｂ’（粒子（分散質）２１Ｂを含む組成物）、および、実体部４となるべき部位を支持するサポート部（支持部、サポート材）５の形成に用いるサポート部形成用組成物２Ａ’（粒子（分散質）２１Ａを含む組成物）を用いて行う。そして、サポート部形成用組成物（組成物）２Ａ’を吐出して第１のパターン（サポート部用パターン）２Ａを形成する第１のパターン形成工程（サポート部用パターン形成工程）と、実体部形成用組成物（組成物）２Ｂ’を吐出して第２のパターン（実体部用パターン）２Ｂを形成する第２のパターン形成工程（実体部用パターン形成工程）とを有している。
【００５０】
このように、三次元造形物１０の実体部４に対応する部位だけでなく、サポート部５も形成することにより、実体部４に対応する部位の不本意な変形をより効果的に防止することができ、三次元造形物１０の寸法精度をより向上させることができる。また、より複雑な形状の三次元造形物１０であっても好適に製造することができる。
【００５１】
そして、三次元造形物製造用組成物２’としての実体部形成用組成物２Ｂ’、サポート部形成用組成物２Ａ’のうち少なくとも一方が、前述した条件（複数個の粒子と、粒子を分散させる溶剤と、溶剤が除去された状態で粒子同士を仮結合する機能を有するバインダーとを含み、粒子の体積基準の平均粒径が０．１μｍ以上５０μｍ未満であり、かつ、バインダーの含有率が１．５体積％以上１０体積％以下である）を満足している。
これにより、三次元造形物１０の寸法精度、信頼性をより向上させることができる。
【００５２】
三次元造形物製造用組成物２’としての実体部形成用組成物２Ｂ’およびサポート部形成用組成物２Ａ’のうち少なくとも一方が、前述した条件を満足していればよいが、以下の説明では、実体部形成用組成物２Ｂ’およびサポート部形成用組成物２Ａ’の両方が、前述した条件を満足している場合について、中心的に説明する。
【００５３】
以下、各工程について詳細に説明する。
≪第１のパターン形成工程≫
【００５４】
第１のパターン形成工程では、サポート部形成用組成物２Ａ’を、例えば、ステージＭ４１の平面Ｍ４１０上に吐出して第１のパターン２Ａを形成する。
【００５５】
このように、第１のパターン２Ａを、サポート部形成用組成物２Ａ’の吐出により形成することで、微細な形状、複雑な形状を有するパターンであっても好適に形成することができる。
【００５６】
サポート部形成用組成物２Ａ’の吐出方法は、特に限定されず、例えば、インクジェット装置等を用いて行うこともできるが、ディスペンサーにより吐出するのが好ましい。
【００５７】
このように、ディスペンサーを用いてサポート部形成用組成物２Ａ’の吐出を行うことにより、高粘度のサポート部形成用組成物２Ａ’であっても好適に供給（吐出）することができ、サポート部形成用組成物２Ａ’が目的の部位に接触した後の当該サポート部形成用組成物２Ａ’のダレ等をより効果的に防止することができる。その結果、最終的に得られる三次元造形物１０の寸法精度をより向上させることができる。また、高粘度のサポート部形成用組成物２Ａ’を用いることにより、厚みが比較的大きい層１を容易に形成することができ、三次元造形物１０の生産性をより向上させることができる。
【００５８】
サポート部形成用組成物２Ａ’は、例えば、ペースト状をなしていてもよい。
本工程におけるサポート部形成用組成物２Ａ’の粘度は、１００ｍＰａ・ｓ以上１００００００ｍＰａ・ｓ以下であるのが好ましく、５００ｍＰａ・ｓ以上１０００００ｍＰａ・ｓ以下であるのがより好ましく、１０００ｍＰａ・ｓ以上２００００ｍＰａ・ｓ以下であるのがさらに好ましい。
【００５９】
これにより、例えば、サポート部形成用組成物２Ａ’の吐出安定性をより向上させることができるとともに、適度な厚みを有する層１の形成に好適であり、三次元造形物１０の生産性をより向上させることができる。また、被着体に接触したサポート部形成用組成物２Ａ’が過剰に濡れ広がることがより効果的に防止され、最終的に得られる三次元造形物１０の寸法精度をより向上させることができる。
【００６０】
なお、本明細書中において、粘度とは、特に条件の指定がない限り、せん断速度：１０［ｓ−１］という条件で、レオメーターを用いて測定される値をいう。
【００６１】
本工程では、サポート部形成用組成物２Ａ’を、連続体状に吐出してもよいし、複数の液滴として吐出してもよいが、複数の液滴として吐出するのが好ましい。
【００６２】
これにより、例えば、微細な構造を有する三次元造形物１０の製造にもより好適に対応することができ、三次元造形物１０の寸法精度をより向上させることができる。
【００６３】
本工程でサポート部形成用組成物２Ａ’を複数の液滴として吐出する場合、吐出される液滴の１滴あたりの体積は、１ｐＬ以上１０００００ｐＬ（１００ｎL）以下であるのが好ましく、１０ｐＬ以上５００００ｐＬ（５０ｎL）以下であるのがより好ましい。
【００６４】
これにより、例えば、微細な構造を有する三次元造形物１０の製造にもより好適に対応することができ、三次元造形物１０の寸法精度をより向上させることができるとともに、三次元造形物１０の生産性をより向上させることができる。
【００６５】
三次元造形物１０の製造においては、サポート部形成用組成物２Ａ’として、複数種の組成物を用いてもよい。
なお、サポート部形成用組成物２Ａ’については、後に詳述する。
【００６６】
≪第２のパターン形成工程≫
第２のパターン形成工程では、実体部形成用組成物２Ｂ’を吐出して第２のパターン２Ｂを形成する。
【００６７】
このように、第２のパターン２Ｂを、実体部形成用組成物２Ｂ’の吐出により形成することで、微細な形状、複雑な形状を有するパターンであっても好適に形成することができる。
【００６８】
特に、本実施形態では、第１のパターン２Ａで取り囲まれた領域に実体部形成用組成物２Ｂ’を吐出し、第２のパターン２Ｂの周囲全体が、第１のパターン２Ａと接触するようにする。
【００６９】
これにより、最終的に得られる三次元造形物１０の寸法精度をより向上させることができる。
【００７０】
実体部形成用組成物２Ｂ’の吐出方法は、特に限定されず、例えば、インクジェット装置等を用いて行うこともできるが、ディスペンサーにより吐出するのが好ましい。
【００７１】
このように、ディスペンサーを用いて実体部形成用組成物２Ｂ’の吐出を行うことにより、高粘度の実体部形成用組成物２Ｂ’であっても好適に供給（吐出）することができ、実体部形成用組成物２Ｂ’が目的の部位に接触した後の当該実体部形成用組成物２Ｂ’のダレ等をより効果的に防止することができる。その結果、最終的に得られる三次元造形物１０の寸法精度をより向上させることができる。また、高粘度の実体部形成用組成物２Ｂ’を用いることにより、厚みが比較的大きい層１を容易に形成することができ、三次元造形物１０の生産性をより向上させることができる。
【００７２】
実体部形成用組成物２Ｂ’は、例えば、ペースト状をなしていてもよい。
本工程における実体部形成用組成物２Ｂ’の粘度は、１００ｍＰａ・ｓ以上１００００００ｍＰａ・ｓ以下であるのが好ましく、５００ｍＰａ・ｓ以上１０００００ｍＰａ・ｓ以下であるのがより好ましく、１０００ｍＰａ・ｓ以上２００００ｍＰａ・ｓ以下であるのがさらに好ましい。
【００７３】
これにより、例えば、実体部形成用組成物２Ｂ’の吐出安定性をより向上させることができるとともに、適度な厚みを有する層１の形成に好適であり、三次元造形物１０の生産性をより向上させることができる。また、被着体に接触した実体部形成用組成物２Ｂ’が過剰に濡れ広がることがより効果的に防止され、最終的に得られる三次元造形物１０の寸法精度をより向上させることができる。
【００７４】
本工程では、実体部形成用組成物２Ｂ’を、連続体状に吐出してもよいし、複数の液滴として吐出してもよいが、複数の液滴として吐出するのが好ましい。
【００７５】
これにより、例えば、微細な構造を有する三次元造形物１０の製造にもより好適に対応することができ、三次元造形物１０の寸法精度をより向上させることができる。
【００７６】
本工程で実体部形成用組成物２Ｂ’を複数の液滴として吐出する場合、吐出される液滴の１滴あたりの体積は、１ｐＬ以上１０００００ｐＬ（１００ｎL）以下であるのが好ましく、１０ｐＬ以上５００００ｐＬ（５０ｎL）以下であるのがより好ましい。
【００７７】
これにより、例えば、微細な構造を有する三次元造形物１０の製造にもより好適に対応することができ、三次元造形物１０の寸法精度をより向上させることができるとともに、三次元造形物１０の生産性をより向上させることができる。
【００７８】
三次元造形物１０の製造においては、実体部形成用組成物２Ｂ’として、複数種の組成物を用いてもよい。
【００７９】
これにより、例えば、三次元造形物１０の各部位に求められる特性に応じて、材料を組み合わせることができ、三次元造形物１０全体としての特性（外観、機能性（例えば、弾性、靱性、耐熱性、耐腐食性等）等を含む）をより向上させることができる。
なお、実体部形成用組成物２Ｂ’については、後に詳述する。
【００８０】
上記のような第１のパターン形成工程、第２のパターン形成工程を行うことにより、第１のパターン２Ａ、第２のパターン２Ｂを有する層１が形成される。言い換えると、層形成工程は、第１のパターン形成工程および第２のパターン形成工程を有している。
【００８１】
サポート部形成用組成物２Ａ’、実体部形成用組成物２Ｂ’を用いて形成される各層１の厚みは、特に限定されないが、１０μｍ以上５００μｍ以下であるのが好ましく、２０μｍ以上２５０μｍ以下であるのがより好ましい。
【００８２】
これにより、三次元造形物１０の生産性を向上させつつ、三次元造形物１０の寸法精度をより向上させることができる。
【００８３】
≪溶剤除去工程≫
溶剤除去工程では、層１中に含まれる溶剤を除去する。
【００８４】
これにより、層１の流動性が低下し、層１の形状の安定性が向上する。また、本工程を行うことにより、後の接合工程での溶剤の急激な揮発（突沸等）等に伴う不本意な変形を効果的に防止することができる。以上のようなことから、より確実に寸法精度に優れた三次元造形物１０を得ることができ、三次元造形物１０の信頼性をより向上させることができるとともに、三次元造形物１０の生産性をより向上させることができる。
【００８５】
溶剤の除去の方法としては、例えば、層１の加熱や、層１への赤外線の照射、層１を減圧下に置くこと、乾燥空気等のような液体成分の含有率の低いガス（例えば、相対湿度３０％以下のガス等）を供給すること等が挙げられる。また、これらから選択される２種以上を組み合わせて行ってもよい。
【００８６】
なお、本工程は、例えば、前述した層形成工程と同時進行的に行ってもよい。より具体的には、例えば、三次元造形物製造用組成物２’を吐出して所定のパターン（層１）が完成する前に、吐出された三次元造形物製造用組成物２’から溶剤を除去する処理を施してもよい。また、第１のパターン形成工程で完成した第１のパターン２Ａに対して溶剤除去工程（第１の溶剤除去工程）を行い、その後、第２のパターン形成工程で完成した第２のパターン２Ｂに対して溶剤除去工程（第２の溶剤除去工程）を行ってもよい。
【００８７】
また、本工程においては、層１中に含まれる溶剤を、完全に除去する必要はない。
本工程後の層１中における溶剤の含有率は、０．１質量％以上２５質量％以下であるのが好ましく、０．５質量％以上２０質量％以下であるのがより好ましい。
【００８８】
これにより、後の工程での溶剤の急激な揮発（突沸等）等に伴う不本意な変形を効果的に防止し、さらに確実に寸法精度に優れた三次元造形物１０を得ることができ、三次元造形物１０の信頼性をさらに向上させることができるとともに、三次元造形物１０の生産性をさらに向上させることができる。
【００８９】
≪接合工程≫
接合工程では、層１にレーザー光を照射（走査）する（図３、図４、図７、図８参照）。
【００９０】
これにより、三次元造形物製造用組成物２’中に含まれる粒子２１同士が接合し、接合部３が形成される。このように接合部３が形成されることにより、その後の粒子２１の不本意な移動が防止され、三次元造形物１０の寸法精度を向上させることができる。また、このようにして形成される接合部３は、一般に、粒子２１同士が十分な接合強度で接合している。また、本工程で、レーザー光が照射される層１よりも下側に、接合部３が形成された層１を有する場合には、一般に、当該下側の層１の接合部３と、新たに形成される接合部３とが接合する。このようなことから、最終的に得られる三次元造形物１０の機械的強度を向上させることができる。
【００９１】
また、レーザー光を用いることにより、所望の部位に高い選択性でエネルギーを付与することができるため、三次元造形物１０の寸法精度を向上させる上で有利であるとともに、三次元造形物１０の生産性を向上する上でも有利である。また、エネルギー効率を向上させることができ、省エネルギーの観点からも有利である。
【００９２】
また、本工程においては、レーザー光の照射により、粒子２１の接合を行うとともに、粒子２１以外の不要な成分を除去することができる。例えば、バインダー、溶剤等を除去することができ、これらの成分が形成される接合部３中に残存することを効果的に防止することができる。
【００９３】
また、所定の条件を満足する三次元造形物製造用組成物２’（三次元造形物製造用組成物２’中における粒子２１の体積基準の平均粒径が０．１μｍ以上５０μｍ未満であり、かつ、バインダーの含有率が１．５体積％以上１０体積％以下である三次元造形物製造用組成物２’）を用いることにより、照射するレーザー光のエネルギーによる粒子２１等の不本意な飛散が効果的に防止され、寸法精度に優れた三次元造形物１０が得られる。
【００９４】
接合の形態は、粒子２１の構成材料等により異なるが、例えば、融着、焼結、溶融固化等が挙げられる。
【００９５】
また、本実施形態の製造方法では、接合工程は、サポート部形成用組成物２Ａ’を用いて形成された第１のパターン２Ａに対しレーザー光を照射し粒子２１Ａ同士を接合し、接合部（第１の接合部）３Ａを形成する第１の接合工程と、実体部形成用組成物２Ｂ’を用いて形成された第２のパターン２Ｂに対しレーザー光を照射し粒子２１Ｂ同士を接合し、接合部（第２の接合部）３Ｂを形成する第２の接合工程とを有している。言い換えると、本実施形態では、三次元造形物１０の実体部４となる部位に接合部（第２の接合部）３Ｂを形成するとともに、三次元造形物１０の製造過程においてサポート部５として機能する接合部（第１の接合部）３Ａを形成する。このように、三次元造形物１０の実体部４となる第２のパターン２Ｂに対してだけでなく、第１のパターン２Ａに対しても接合処理を施すことにより、実体部４となる部位を支持するサポート部５の形状の安定性をより向上させることができ、三次元造形物１０の製造過程における不本意な変形の発生をより効果的に防止することができ、最終的に得られる三次元造形物１０の寸法精度、信頼性をより向上させることができる。
【００９６】
本工程で用いることのできるレーザーとしては、例えば、ルビーレーザー、ＹＡＧレーザー、Ｎｄ：ＹＡＧレーザー、チタンサファイアレーザー、半導体レーザー等の固体レーザー；色素レーザー等の液体レーザー；中性原子レーザー（ヘリウムネオンレーザー等）、イオンレーザー（アルゴンイオンレーザー等）、分子レーザー（炭酸ガスレーザー、窒素レーザー等）、エキシマレーザー、金属蒸気レーザー（ヘリウムカドミニウムレーザー等）等のガスレーザー；自由電子レーザー；酸素−ヨウ素化学レーザー、フッ化水素レーザー等の化学レーザー；ファイバーレーザー等が挙げられる。
【００９７】
接合部３を有する層１の厚さは、特に限定されないが、５μｍ以上３００μｍ以下であるのが好ましく、１０μｍ以上２００μｍ以下であるのがより好ましい。
【００９８】
これにより、三次元造形物１０の生産性を向上させつつ、三次元造形物１０の寸法精度をより向上させることができる。
【００９９】
なお、例えば、層１の各部位で、レーザー光の照射条件（レーザー光の種類、照射強度等）が異なるように調整してもよい。
【０１００】
より具体的には、例えば、接合部３Ａ（サポート材５）における粒子２１Ｂの接合強度が、接合部３Ｂ（実体部４）における粒子２１Ａの接合強度よりも小さくなるようにレーザーの照射条件（照射エネルギー等）を調整してもよい。これにより、サポート材除去工程におけるサポート材５の除去をより効率よく行うことができ、三次元造形物１０の生産性をより向上させることができるとともに、サポート材除去工程における三次元造形物１０の欠陥の発生をより効果的に防止することができ、最終的に得られる三次元造形物１０の寸法精度、信頼性をより向上させることができる。
【０１０１】
前述したように、粒子２１等の不本意な飛散が防止されることにより、接合工程後における層１の表面は、不本意な凹凸の発生が効果的に防止されている。
【０１０２】
具体的には、接合工程後における層１の表面の算術平均高さＳａ（ＩＳＯ  ２５１７８）は、２０μｍ以下であるのが好ましく、１５μｍ以下であるのがより好ましく、１０μｍ以下であるのがさらに好ましい。
【０１０３】
これにより、最終的に得られる三次元造形物１０の寸法精度をさらに向上させることができる。
【０１０４】
また、接合工程後における層１の表面の最大高さＳｚ（ＩＳＯ  ２５１７８）は、４００μｍ以下であるのが好ましく、２５０μｍ以下であるのがより好ましく、９０μｍ以下であるのがさらに好ましい。
【０１０５】
これにより、最終的に得られる三次元造形物１０の寸法精度をさらに向上させることができる。
【０１０６】
≪サポート部除去工程≫
本実施形態では、層形成工程（第１のパターン形成工程および第２のパターン形成工程）、溶剤除去工程および接合工程を含む一連の工程を繰り返し行った後に（図９参照）、後処理工程として、サポート材５を除去する（図１０参照）。これにより、三次元造形物１０が取り出される。
【０１０７】
本工程の具体的な方法としては、例えば、サポート材５の少なくとも一部を溶解させる方法、サポート材５を割る等して破壊する方法等が挙げられる。
【０１０８】
前述したような三次元造形物１０の製造方法をフローチャートにまとめると、図１１のようになる。
【０１０９】
三次元造形物１０の製造においては、層形成工程（第１のパターン形成工程および第２のパターン形成工程）、溶剤除去工程および接合工程を含む一連の工程を所定回数だけ繰り返し行い、複数の層１が積層された積層体を得る。
【０１１０】
すなわち、すでに形成された層１上に新たな層１を形成すべきか否かを判断し、形成すべき層１がある場合には新たな層１を形成し、形成すべき層１がない場合には当該積層体に対し、後処理としてのサポート部除去工程を行い、目的とする三次元造形物１０を得る。
【０１１１】
なお、図示の構成では、理解を容易にするために、前述した各工程を順次行うものとして説明したが、造形領域（ステージ上の空間）の各部位で、異なる工程を同時進行的に行ってもよい。
【０１１２】
また、図示の構成では、上述した一連の工程を１回行うことにより、１つの層１を形成するものとして説明したが、１つの層を形成するのに上述した一連の工程を繰り返し行ってもよい。例えば、サポート部形成用組成物２Ａ’についての層形成工程（第１のパターン形成工程）ないし接合工程の後に、実体部形成用組成物２Ｂ’についての層形成工程（第２のパターン形成工程）ないし接合工程を行うことにより、１つの層を形成してもよい。
【０１１３】
前述したような製造方法によれば、三次元造形物１０の製造過程における粒子２１等の不本意な飛散を効果的に防止することができ、寸法精度に優れた三次元造形物１０を効率よく製造することができる。
【０１１４】
《三次元造形物製造用組成物》
次に、本発明の三次元造形物製造用組成物について説明する。
【０１１５】
三次元造形物の製造に複数種の三次元造形物製造用組成物を用いる場合、少なくとも１種の三次元造形物製造用組成物が、本発明の三次元造形物製造用組成物（複数個の粒子と、粒子を分散させる溶剤（分散媒）と、溶剤が除去された状態で粒子同士を仮結合する機能を有するバインダーとを含み、粒子の体積基準の平均粒径が０．１μｍ以上５０μｍ未満であり、バインダーの含有率が１．５体積％以上１０体積％以下である組成物）であればよい。
【０１１６】
これにより、三次元造形物の製造過程における粒子等の不本意な飛散を効果的に防止することができ、寸法精度に優れた三次元造形物を製造することができる。
【０１１７】
本実施形態では、三次元造形物製造用組成物として、実体部形成用組成物２Ｂ’と、サポート部形成用組成物２Ａ’とを用いている。
【０１１８】
≪実体部形成用組成物≫
まず、三次元造形物１０の製造に用いる三次元造形物製造用組成物としての実体部形成用組成物２Ｂ’について説明する。
【０１１９】
実体部形成用組成物２Ｂ’は、実体部４の形成（第２のパターン２Ｂの形成）に用いることができれば、その構成成分等は特に限定されないが、複数個の粒子２１Ｂ（主材粒子）と粒子２１Ｂを分散する溶剤とバインダーとを含んでいるのが好ましく、さらに、粒子２１Ｂの体積基準の平均粒径が０．１μｍ以上５０μｍ未満であり、かつ、バインダーの含有率が１．５体積％以上１０体積％以下であるのがより好ましい。
【０１２０】
以下の説明では、実体部形成用組成物２Ｂ’が、本発明の三次元造形物製造用組成物である場合、すなわち、複数個の粒子２１Ｂ、溶剤およびバインダーを含み、粒子２１Ｂの体積基準の平均粒径が０．１μｍ以上５０μｍ未満であり、かつ、バインダーの含有率が１．５体積％以上１０体積％以下である場合について、代表的に説明する。
【０１２１】
（粒子）
実体部形成用組成物２Ｂ’が、複数個の粒子２１Ｂを含むことにより、三次元造形物１０の構成材料の選択の幅を拡げることができ、所望の物性、質感等を有する三次元造形物１０を好適に得ることができる。例えば、溶媒に溶解した材料を用いて三次元造形物を製造する場合、使用することのできる材料に制限があるが、粒子２１Ｂを含む実体部形成用組成物２Ｂ’を用いることによりこのような制限を解消することができる。
【０１２２】
実体部形成用組成物２Ｂ’に含まれる粒子２１Ｂの構成材料としては、例えば、金属材料、金属化合物（セラミックス等）、樹脂材料、顔料等が挙げられる。
【０１２３】
実体部形成用組成物２Ｂ’は、金属材料を含む材料で構成された金属粒子を含むのが好ましい。
【０１２４】
これにより、例えば、三次元造形物１０の質感（高級感、重量感）、機械的強度、靭性、耐久性等をより向上させることができる。また、粒子２１Ｂの接合のためのエネルギーを付与した際の伝熱が効率よく進行するため、三次元造形物１０の生産性を向上させつつ、各部位での不本意な温度のばらつきの発生をより効果的に防止することができ、三次元造形物１０の信頼性をより向上させることができる。
【０１２５】
粒子２１Ｂを構成する金属材料としては、例えば、マグネシウム、鉄、銅、コバルト、チタン、クロム、ニッケル、アルミニウムやこれらのうち少なくとも１種を含む合金（例えば、マルエージング鋼、ステンレス鋼、コバルトクロムモリブデン、チタニウム合金、ニッケル基調合金、アルミニウム合金等）等が挙げられる。
【０１２６】
また、粒子２１Ｂが炭素含有率の低い金属材料（例えば、ＳＵＳ３０４Ｌ、ＳＵＳ３１６Ｌ等の低炭素ステンレス鋼等）で構成されている場合、以下のような効果が得られる。すなわち、従来においては、炭素含有率の低い金属材料（例えば、ＳＵＳ３０４Ｌ、ＳＵＳ３１６Ｌ等の低炭素ステンレス鋼等）を三次元造形物の構成材料として用いた場合、バインダー等に由来する炭素が金属材料中に固溶することにより、最終的に得られる三次元造形物中の炭素含有率が不本意に高くなってしまうという問題が顕著に発生していたのに対し、本発明によれば、このような問題の発生を効果的に防止することができる。
【０１２７】
粒子２１Ｂ中における炭素含有率は、０．１０質量％以下であるのが好ましく、０．０５質量％以下であるのがより好ましく、０．０３質量％以下であるのがさらに好ましい。
これにより、前述したような効果がより顕著に発揮される。
【０１２８】
特に、粒子２１ＢがＳＵＳ３１６Ｌで構成されている場合、三次元造形物１０の耐食性等をより向上させることができ、最終的な三次元造形物１０中の炭素含有率を低くすることによる効果がより顕著に発揮される。
【０１２９】
粒子２１Ｂを構成する金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミニウム等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【０１３０】
粒子２１Ｂを構成する樹脂材料としては、例えば、ポリブチレンテレフタレート、ポリエチレンテレフタレート、ポリプロピレン、ポリスチレン、シンジオタクチック・ポリスチレン、ポリアセタール、変性ポリフェニレンエーテル、ポリエーテルエーテルケトン、ポリカーボネート、アクリロニトリル−ブタジエン−スチレン共重合体（ＡＢＳ樹脂）、ポリエーテルニトリル、ポリアミド（ナイロン等）、ポリアリレート、ポリアミドイミド、ポリエーテルイミド、ポリイミド、液晶ポリマー、ポリサルホン、ポリエーテルサルホン、ポリフェニレンサルファイド、フッ素樹脂等が挙げられる。
【０１３１】
粒子２１Ｂの形状は、特に限定されず、球状、紡錘形状、針状、筒状、鱗片状等、いかなる形状であってもよく、また、不定形であってもよいが、球状であるのが好ましい。
【０１３２】
粒子２１Ｂの平均粒径は、０．１μｍ以上５０μｍ未満であるのが好ましく、０．２μｍ以上２０μｍ以下であるのがより好ましく、０．３μｍ以上１０μｍ以下であるのがさらに好ましい。
【０１３３】
これにより、前述したような効果がより顕著に発揮され、三次元造形物１０の生産性をより向上させつつ、製造される三次元造形物１０の機械的強度、寸法精度をより向上させることができる。
【０１３４】
特に、実体部形成用組成物２Ｂ’が粒子２１ＢとしてＳＵＳ３１６Ｌで構成された金属粒子を含む場合、粒子２１Ｂの体積基準の平均粒径は、０．１μｍ以上１０μｍ以下であるのが好ましく、０．２μｍ以上７．０μｍ以下であるのがより好ましく、０．３μｍ以上４．０μｍ以下であるのがさらに好ましい。
【０１３５】
これにより、三次元造形物１０の生産性をさらに向上させつつ、製造される三次元造形物１０の機械的強度、寸法精度をさらに向上させることができるとともに、バインダー等に由来する炭素の固溶をさらに効果的に防止することができ、三次元造形物１０中の炭素含有率が不本意に高くなってしまうことをさらに効果的に防止することができる。
【０１３６】
なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【０１３７】
粒子２１ＢのＤｍａｘは、０．２μｍ以上８０μｍ以下であるのが好ましく、０．４μｍ以上４０μｍ以下であるのがより好ましく、０．５μｍ以上２０μｍ以下であるのがさらに好ましい。
【０１３８】
これにより、実体部形成用組成物２Ｂ’の流動性がより好適になり、第２のパターン形成工程をより円滑に行うことができるとともに、接合工程での粒子２１Ｂの接合をより好適に行うことができる。その結果、三次元造形物１０の生産性をより向上させつつ、製造される三次元造形物１０の機械的強度をより向上させることができ、製造される三次元造形物１０における不本意な凹凸の発生等をより効果的に防止し、三次元造形物１０の寸法精度をより向上させることができる。
【０１３９】
実体部形成用組成物２Ｂ’中における粒子２１Ｂの含有率は、３０質量％以上９３質量％以下であるのが好ましく、３５質量％以上８８質量％以下であるのがより好ましい。
【０１４０】
これにより、実体部形成用組成物２Ｂ’の取扱いのし易さをより向上させつつ、三次元造形物１０の製造過程において除去される成分の量をより少なくすることができ、三次元造形物１０の生産性、生産コスト、省資源の観点等から特に有利である。また、最終的に得られる三次元造形物１０の寸法精度をより向上させることができる。
【０１４１】
なお、粒子２１Ｂは、三次元造形物１０の製造過程（例えば、接合工程等）において、化学反応（例えば、酸化反応等）をする材料で構成されており、実体部形成用組成物２Ｂ’中に含まれる粒子２１Ｂの組成と、最終的な三次元造形物１０の構成材料とで、組成が異なっていてもよい。
また、実体部形成用組成物２Ｂ’は、２種以上の粒子２１Ｂを含んでいてもよい。
【０１４２】
（溶剤）
実体部形成用組成物２Ｂ’が溶剤（分散媒）を含むことにより、実体部形成用組成物２Ｂ’中において粒子２１Ｂを好適に分散させることができ、ディスペンサー等による実体部形成用組成物２Ｂ’の吐出を安定的に行うことができる。
【０１４３】
溶剤は、実体部形成用組成物２Ｂ’中において粒子２１Ｂを分散させる機能（分散媒としての機能）を有していれば、特に限定されないが、例えば、水；エチレングリコールモノメチルエーテル、エチレングリコールモノエチルエーテル、プロピレングリコールモノメチルエーテル、プロピレングリコールモノエチルエーテル、ジエチルジグリコール、ジエチレングリコールモノブチルエーテルアセテート等のエーテル類；酢酸エチル、酢酸ｎ−プロピル、酢酸ｉｓｏ−プロピル、酢酸ｎ−ブチル、酢酸ｉｓｏ−ブチル等の酢酸エステル類；カルビトールやそのエステル化合物（例えば、カルビトールアセテート等）等のカルビトール類；セロソロブやそのエステル化合物（例えば、セロソロブアセテート等）等のセロソロブ類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等の一価アルコールや、エチレングリコール、プロピレングリコール、ブタンジオール、グリセリン等の多価アルコール等のアルコール類；ジメチルスルホキシド、ジエチルスルホキシド等のスルホキシド系溶剤；ピリジン、ピコリン（α−ピコリン、β−ピコリン、γ−ピコリン）、２，６−ルチジン等のピリジン系溶剤；テトラアルキルアンモニウムアセテート（例えば、テトラブチルアンモニウムアセテート等）等のイオン液体等が挙げられ、これらから選択される１種または２種以上を組み合わせて用いることができる。
【０１４４】
特に、実体部形成用組成物２Ｂ’がバインダーとしてポリビニルアルコールを含む場合、実体部形成用組成物２Ｂ’は、溶剤として多価アルコールを含むのが好ましい。
【０１４５】
これにより、実体部形成用組成物２Ｂ’中における溶剤に対するバインダーの溶解性をより向上させることができ、実体部形成用組成物２Ｂ’の保存安定性、粘度、吐出性等をより向上させることができる。
【０１４６】
また、実体部形成用組成物２Ｂ’がバインダーとしてアクリル系樹脂を含む場合、実体部形成用組成物２Ｂ’は、溶剤としてエーテル類を含むのが好ましい。
【０１４７】
これにより、実体部形成用組成物２Ｂ’中における溶剤に対するバインダーの溶解性をより向上させることができ、実体部形成用組成物２Ｂ’の保存安定性、粘度、吐出性等をより向上させることができる。また、溶剤除去工程における溶剤の除去をより好適に行うことができ、三次元造形物１０の生産性をより向上させることができる。
【０１４８】
実体部形成用組成物２Ｂ’中における溶剤の含有量は、５質量％以上６８質量％以下であるのが好ましく、８質量％以上６０質量％以下であるのがより好ましい。
【０１４９】
これにより、実体部形成用組成物２Ｂ’の取扱いのし易さをより向上させつつ、三次元造形物１０の生産性をより向上させることができ、また、生産コスト、省資源の観点等からも特に有利である。また、最終的に得られる三次元造形物１０の寸法精度をより向上させることができる。
【０１５０】
（バインダー）
バインダーは、溶剤が除去された状態において、粒子２１Ｂ同士を仮結合する機能を有している。
【０１５１】
実体部形成用組成物２Ｂ’がバインダーを含むことにより、例えば、実体部形成用組成物２Ｂ’を用いて形成された第２のパターン２Ｂの不本意な変形を効果的に防止することができる。
【０１５２】
また、接合工程においてレーザー光が照射された際における粒子２１Ｂやその溶融物の不本意な飛散を、効果的に防止することができる。これにより、接合部３が形成された層１の表面における不本意な凹凸の発生を効果的に防止することができる。
以上のようなことから、三次元造形物１０の寸法精度を向上させることができる。
【０１５３】
バインダーとしては、接合工程に供される前の実体部形成用組成物２Ｂ’（第２のパターン２Ｂ）中において粒子２１Ｂを仮固定する機能を有していればよく、例えば、熱可塑性樹脂、硬化性樹脂等の各種樹脂材料等を用いることができる。
【０１５４】
硬化性樹脂を含む場合、実体部形成用組成物２Ｂ’の吐出後であって接合工程よりも前のタイミングで、当該硬化性樹脂の硬化反応を行ってもよい。
【０１５５】
これにより、実体部形成用組成物２Ｂ’を用いて形成された第２のパターン２Ｂの不本意な変形をさらに効果的に防止することができ、三次元造形物１０の寸法精度をさらに向上させることができる。
【０１５６】
硬化性樹脂の硬化反応を進行させる硬化処理は、例えば、加熱や紫外線等のエネルギー線の照射により行うことができる。
【０１５７】
硬化性樹脂としては、例えば、各種熱硬化性樹脂、光硬化性樹脂等を好適に用いることができる。
【０１５８】
硬化性樹脂（重合性化合物）としては、例えば、各種モノマー、各種オリゴマー（ダイマー、トリマー等を含む）、プレポリマー等を用いることができる。
【０１５９】
硬化性樹脂（重合性化合物）としては、エネルギー線の照射により、重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０１６０】
バインダーの具体例としては、例えば、アクリル系樹脂、エポキシ樹脂、シリコーン樹脂、ポリビニルアルコール、ＰＬＡ（ポリ乳酸）、ＰＡ（ポリアミド）、ＰＰＳ（ポリフェニレンサルファイド）等が挙げられる。
【０１６１】
特に、バインダーは、ポリビニルアルコール、アクリル系樹脂のうちの少なくとも一方を含むのが好ましい。
【０１６２】
これにより、粒子２１等の不本意な飛散をより効果的に防止することができ、三次元造形物１０の寸法精度をより向上させることができるとともに、最終的に得られる三次元造形物１０中に不本意にバインダーやその分解物が不本意に残存することをより効果的に防止することができる。
【０１６３】
また、ポリビニルアルコールを含むことにより、層１の表面の平滑性を向上させることができ、三次元造形物１０の寸法精度をさらに向上させることができる。
【０１６４】
実体部形成用組成物２Ｂ’中において、バインダーは、いかなる形態で含まれていてもよいが、実体部形成用組成物２Ｂ’は、バインダーとして、液状（例えば、溶融状態、溶解状態等）の成分を含むのが好ましい。すなわち、バインダーは、その少なくとも一部が、分散媒の構成成分として含まれているのが好ましい。
【０１６５】
これにより、当該バインダーは、粒子２１Ｂを分散する分散媒として機能することができ、実体部形成用組成物２Ｂ’の保存性をより向上させることができる。
【０１６６】
また、実体部形成用組成物２Ｂ’は、バインダーとして、ナノセルロースを含んでいてもよい。
【０１６７】
ナノセルロースは、セルロースまたはセルロースの誘導体で構成され、その幅および厚さが１００ｎｍ以下の繊維状物質であり、いわゆる、セルロースナノファイバーやセルロースナノクリスタルを含む概念である。
【０１６８】
このようなナノセルロースを含むことにより、比較的低い含有率で実体部形成用組成物２Ｂ’全体の粘度を好適な範囲に調整することができる。その結果、例えば、実体部形成用組成物２Ｂ’中における粒子２１Ｂの含有率やナノセルロース以外のバインダーの含有率を高くしなくても、実体部形成用組成物２Ｂ’の粘度を十分に高くすることができる。したがって、実体部形成用組成物２Ｂ’中における粒子２１Ｂの不本意な凝集や、実体部形成用組成物２Ｂ’中や三次元造形物１０中における不本意な組成のばらつき等を効果的に防止しつつ、層１の不本意な変形を防止することができる。その一方で、ナノセルロースを含む実体部形成用組成物２Ｂ’はチクソ性を有し、吐出時のようにずり応力が加わる状態では、実体部形成用組成物２Ｂ’の粘度が低下し、安定的な吐出を行うことができる。また、実体部形成用組成物２Ｂ’中に含まれるバインダー量を少なくすることができるため、最終的に得られる三次元造形物１０中に不本意にバインダーやその分解物が不本意に残存することをより効果的に防止することができる。また、以上のことから、三次元造形物１０の寸法精度、信頼性等をより向上させることができる。また、実体部形成用組成物２Ｂ’がナノセルロース以外のバインダーとともにナノセルロースを含んでいると、これらが相乗的に作用し、より少量で仮接合の機能が効果的に発揮され、前述したような効果がより顕著に発揮される。
【０１６９】
ナノセルロースの幅および厚さは、１００ｎｍ以下であればよいが、１ｎｍ以上８０ｎｍ以下であるのが好ましく、４ｎｍ以上７０ｎｍ以下であるのがより好ましく、１０ｎｍ以上５０ｎｍ以下であるのがさらに好ましい。
これにより、前述したような効果がより顕著に発揮される。
【０１７０】
ナノセルロースの長さは、特に限定されないが、１００ｎｍ以上であるのが好ましく、１００ｎｍ以上５０μｍ以下であるのがより好ましく、１５０ｎｍ以上３０μｍ以下であるのがさらに好ましい。
これにより、前述したような効果がより顕著に発揮される。
【０１７１】
また、ナノセルロースの繊維のアスペクト比は、３以上２０００以下であるのが好ましく、５以上１０００以下であるのがより好ましく、７以上６００以下であるのがさらに好ましい。
これにより、前述したような効果がより顕著に発揮される。
【０１７２】
ナノセルロースは、実体部形成用組成物２Ｂ’中において、粒子２１Ｂから独立して存在していてもよいが、粒子２１Ｂの表面を被覆しているのが好ましい。
【０１７３】
これにより、粒子２１Ｂの硬度が比較的高い場合（例えば、粒子２１Ｂが金属材料やセラミックス材料で構成されている場合等）に、ナノセルロースによる被覆層がクッション層として機能し、例えば、実体部形成用組成物２Ｂ’の吐出部（特に、ピストン式のディスペンサーのノズル）の摩耗を効果的に防止、抑制することができ、長期間にわたって安定的な実体部形成用組成物２Ｂ’の吐出を行うことができる。また、ナノセルロースのバインダーとしての効果がより効果的に発揮される。
【０１７４】
ナノセルロースが粒子２１Ｂの表面を被覆している場合、ナノセルロースによる粒子２１Ｂ表面の被覆率は、２０％以上１００％以下であるのが好ましく、５０％以上１００％以下であるのがより好ましく、８０％以上１００％以下であるのがさらに好ましい。
これにより、前述したような効果がより顕著に発揮される。
【０１７５】
実体部形成用組成物２Ｂ’中におけるナノセルロースの含有率は、０．０２体積％以上０．４２体積％以下であるのが好ましく、０．０４体積％以上０．４０体積％以下であるのがより好ましく、０．０６体積％以上０．３８体積％以下であるのがさらに好ましい。
【０１７６】
これにより、実体部形成用組成物２Ｂ’の保存性、吐出性をより向上させることができるとともに、三次元造形物１０の寸法精度をより向上させることができる。また、最終的な三次元造形物１０中にナノセルロースが不本意に残存することをより確実に防止することができる。
【０１７７】
実体部形成用組成物２Ｂ’中におけるバインダーの含有率は、１．５体積％以上１０体積％以下であればよいが、２．０体積％以上９．５体積％以下であるのが好ましく、２．５体積％以上９．０体積％以下であるのがより好ましく、３．０体積％以上８．５体積％以下であるのがさらに好ましい。
【０１７８】
これにより、前述したような効果がより顕著に発揮され、三次元造形物１０の生産性をより向上させつつ、製造される三次元造形物１０の寸法精度、信頼性をより向上させることができる。
【０１７９】
中でも、粒子２１が炭素含有率の低い金属材料（例えば、ＳＵＳ３０４Ｌ、ＳＵＳ３１６Ｌ等の低炭素ステンレス鋼等）で構成された金属粒子である場合、特に、粒子２１がＳＵＳ３１６Ｌで構成されている場合、実体部形成用組成物２Ｂ’中におけるバインダーの含有率は、１．５体積％以上２．１体積％以下であるのが好ましく、１．６体積％以上２．０体積％以下であるのがより好ましく、１．７体積％以上１．９体積％以下であるのがさらに好ましい。
【０１８０】
これにより、最終的に得られる三次元造形物１０中における炭素の含有率をより確実に低くすることができ、例えばＳＵＳ３１６Ｌの造形において、ＳＵＳ３１６Ｌの炭素固溶量規格値０．０３質量％以内に抑えた造形が可能であるとともに、三次元造形物１０の寸法精度をより向上させることができる。
【０１８１】
（その他の成分）
また、実体部形成用組成物２Ｂ’は、前述した以外の成分を含んでいてもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０１８２】
≪サポート部形成用組成物≫
次に、三次元造形物１０の製造に用いる三次元造形物製造用組成物としてのサポート部形成用組成物２Ａ’について説明する。
【０１８３】
サポート部形成用組成物２Ａ’は、サポート部５の形成（第１のパターン２Ａの形成）に用いることができれば、その構成成分等は特に限定されないが、複数個の粒子２１Ａ（主材粒子）と粒子２１Ａを分散する溶剤とバインダーとを含んでいるのが好ましく、さらに、粒子２１Ａの体積基準の平均粒径が０．１μｍ以上５０μｍ未満であり、かつ、バインダーの含有率が１．５体積％以上１０体積％以下であるのがより好ましい。
【０１８４】
以下の説明では、サポート部形成用組成物２Ａ’が、本発明の三次元造形物製造用組成物である場合、すなわち、複数個の粒子２１Ａ、溶剤およびバインダーを含み、粒子２１Ａの体積基準の平均粒径が０．１μｍ以上５０μｍ未満であり、かつ、バインダーの含有率が１．５体積％以上１０体積％以下である場合について、代表的に説明する。
【０１８５】
（粒子）
サポート部形成用組成物２Ａ’が、複数個の粒子２１Ａを含むことにより、形成すべきサポート部５（第１のパターン２Ａ）が微細な形状を有する場合等であっても、サポート部５を高い寸法精度で、効率よく形成することができる。また、サポート部５を構成する複数個の粒子２１Ａの隙間から、溶剤やバインダー（分解物を含む）を効率よく除去することができ、三次元造形物１０の生産性をより向上させることができるとともに、三次元造形物１０の信頼性をより向上させることができる。
【０１８６】
サポート部形成用組成物２Ａ’中に含まれる粒子２１Ａの構成材料としては、例えば、実体部形成用組成物２Ｂ’の粒子２１Ｂの構成材料として説明したのと同様の材料が挙げられる。これにより、前述したのと同様の効果が得られる。
【０１８７】
ただし、サポート部形成用組成物２Ａ’を構成する粒子２１Ａは、実体部形成用組成物２Ｂ’を構成する粒子２１Ｂよりも高融点の材料で構成されているのが好ましい。
【０１８８】
粒子２１Ａの形状は、特に限定されず、球状、紡錘形状、針状、筒状、鱗片状等、いかなる形状であってもよく、また、不定形であってもよいが、球状であるのが好ましい。
【０１８９】
粒子２１Ａの平均粒径は、特に限定されないが、０．１μｍ以上５０μｍ未満であるのが好ましく、０．２μｍ以上２０μｍ以下であるのがより好ましく、０．３μｍ以上１０μｍ以下であるのがさらに好ましい。
【０１９０】
これにより、前述したような効果がより顕著に発揮され、三次元造形物１０の生産性をより向上させつつ、製造される三次元造形物１０の寸法精度をより向上させることができる。
【０１９１】
粒子２１ＡのＤｍａｘは、０．２μｍ以上８０μｍ以下であるのが好ましく、０．４μｍ以上４０μｍ以下であるのがより好ましく、０．５μｍ以上２０μｍ以下であるのがさらに好ましい。
【０１９２】
これにより、サポート部形成用組成物２Ａ’の流動性がより好適になり、サポート部形成用組成物２Ａ’の供給をより円滑に行うことができる。また、サポート部５（第１のパターン２Ａ）を構成する複数個の粒子２１Ａの隙間から、溶剤やバインダー（分解物を含む）をより効率よく除去することができ、三次元造形物１０の生産性をさらに向上させることができる。
【０１９３】
サポート部形成用組成物２Ａ’中における粒子２１Ａの含有率は、３０質量％以上９３質量％以下であるのが好ましく、３５質量％以上８８質量％以下であるのがより好ましい。
【０１９４】
これにより、サポート部形成用組成物２Ａ’の取扱いのし易さをより向上させつつ、三次元造形物１０の製造過程において除去される成分の量をより少なくすることができ、三次元造形物１０の生産性、生産コスト、省資源の観点等から特に有利である。また、最終的に得られる三次元造形物１０の寸法精度をより向上させることができる。
【０１９５】
なお、粒子２１Ａは、三次元造形物１０の製造過程（例えば、接合工程等）において、化学反応（例えば、酸化反応等）をする材料で構成されており、サポート部形成用組成物２Ａ’中に含まれる粒子２１Ａの組成と、最終的な三次元造形物１０の構成材料とで、組成が異なっていてもよい。
また、サポート部形成用組成物２Ａ’は、２種以上の粒子２１Ａを含んでいてもよい。
【０１９６】
（溶剤）
サポート部形成用組成物２Ａ’が溶剤を含むことにより、サポート部形成用組成物２Ａ’中において粒子を好適に分散させることができ、ディスペンサー等によるサポート部形成用組成物２Ａ’の吐出を安定的に行うことができる。
【０１９７】
サポート部形成用組成物２Ａ’中に含まれる溶剤としては、例えば、実体部形成用組成物２Ｂ’の構成材料として説明したのと同様のものが挙げられる。これにより、前述したのと同様の効果が得られる。
【０１９８】
なお、サポート部形成用組成物２Ａ’中に含まれる溶剤の組成は、実体部形成用組成物２Ｂ’中に含まれる溶剤の組成と同一であってもよいし、異なっていてもよい。
【０１９９】
サポート部形成用組成物２Ａ’中における溶剤の含有量は、５質量％以上６８質量％以下であるのが好ましく、８質量％以上６０質量％以下であるのがより好ましい。
【０２００】
これにより、サポート部形成用組成物２Ａ’の取扱いのし易さをより向上させつつ、三次元造形物１０の製造過程において除去される成分の量をより少なくすることができ、三次元造形物１０の生産性、生産コスト、省資源の観点等から特に有利である。また、最終的に得られる三次元造形物１０の寸法精度をより向上させることができる。
【０２０１】
（バインダー）
サポート部形成用組成物２Ａ’がバインダーを含むことにより、例えば、サポート部形成用組成物２Ａ’を用いて形成された第１のパターン２Ａの不本意な変形を効果的に防止することができる。
【０２０２】
また、接合工程においてレーザー光が照射された際における粒子２１Ａやその溶融物の不本意な飛散を、効果的に防止することができる。これにより、接合部３が形成された層１の表面における不本意な凹凸の発生を効果的に防止することができる。
以上のようなことから、三次元造形物１０の寸法精度を向上させることができる。
【０２０３】
バインダーとしては、接合工程に供される前のサポート部形成用組成物２Ａ’（第１のパターン２Ａ）中において粒子２１Ａを仮固定する機能を有していればよく、例えば、熱可塑性樹脂、硬化性樹脂等の各種樹脂材料等を用いることができる。
【０２０４】
硬化性樹脂を含む場合、サポート部形成用組成物２Ａ’の吐出後であって接合工程よりも前のタイミングで、当該硬化性樹脂の硬化反応を行ってもよい。
【０２０５】
これにより、サポート部形成用組成物２Ａ’を用いて形成された第１のパターン２Ａの不本意な変形をさらに効果的に防止することができ、三次元造形物１０の寸法精度をさらに向上させることができる。
【０２０６】
硬化性樹脂の硬化反応を進行させる硬化処理は、例えば、加熱や紫外線等のエネルギー線の照射により行うことができる。
【０２０７】
硬化性樹脂としては、例えば、各種熱硬化性樹脂、光硬化性樹脂等を好適に用いることができる。
【０２０８】
硬化性樹脂（重合性化合物）としては、例えば、各種モノマー、各種オリゴマー（ダイマー、トリマー等を含む）、プレポリマー等を用いることができる。
【０２０９】
硬化性樹脂（重合性化合物）としては、エネルギー線の照射により、重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０２１０】
サポート部形成用組成物２Ａ’中に含まれるバインダーの構成材料としては、例えば、実体部形成用組成物２Ｂ’のバインダーの構成材料として説明したのと同様の材料が挙げられる。これにより、前述したのと同様の効果が得られる。
【０２１１】
サポート部形成用組成物２Ａ’中に含まれるバインダーの形状、大きさ、含有率等の条件は、例えば、実体部形成用組成物２Ｂ’中に含まれるバインダーについて説明したのと同様の条件であるのが好ましい。これにより、前述したのと同様の効果が得られる。
【０２１２】
なお、サポート部形成用組成物２Ａ’中に含まれるバインダーは、実体部形成用組成物２Ｂ’中に含まれるバインダーと同一の条件（例えば、組成や含有率等）を満足していてもよいし、異なる条件であってもよい。
【０２１３】
（その他の成分）
また、サポート部形成用組成物２Ａ’は、前述した以外の成分を含んでいてもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２１４】
《三次元造形物製造用組成物セット》
次に、本発明に係る三次元造形物製造用組成物セットについて説明する。
【０２１５】
本発明に係る三次元造形物製造用組成物セットは、三次元造形物の製造に用いる複数種の組成物を備えており、前記組成物のうちの少なくとも１種として前述したような本発明の三次元造形物製造用組成物（複数個の粒子と、粒子を分散させる溶剤と、バインダーとを含み、粒子の体積基準の平均粒径が０．１μｍ以上５０μｍ未満であり、バインダーの含有率が１．５体積％以上１０体積％以下である組成物）を備えている。
【０２１６】
これにより、三次元造形物１０の製造過程における粒子２１等の不本意な飛散を効果的に防止することができ、寸法精度に優れた三次元造形物１０を優れた生産性で製造するのに用いることができる三次元造形物製造用組成物セットを提供することができる。
【０２１７】
三次元造形物製造用組成物セットは、前述したような本発明の三次元造形物製造用組成物を少なくとも１種備えていればよいが、２種以上の本発明の三次元造形物製造用組成物を備えているのが好ましい。
これにより、三次元造形物１０の寸法精度、信頼性をより向上させることができる。
【０２１８】
また、三次元造形物製造用組成物セットは、三次元造形物１０の実体部４の形成に用いる実体部形成用組成物２Ｂ’を少なくとも１種備えるとともに、サポート部５の形成に用いるサポート部形成用組成物２Ａ’を少なくとも１種備えているのが好ましい。
これにより、三次元造形物１０の寸法精度、信頼性をさらに向上させることができる。
【０２１９】
《三次元造形物製造装置》
次に、本発明の三次元造形物製造装置について説明する。
【０２２０】
図１２は、本発明の三次元造形物製造装置の好適な実施形態を模式的に示す側面図である。
【０２２１】
三次元造形物製造装置Ｍ１００は、本発明の三次元造形物製造用組成物を吐出するノズルと、前記ノズルより前記三次元造形物製造用組成物を吐出して形成された層１に対してレーザー光を照射するレーザー光照射手段Ｍ６とを備え、層１を積み重ねて三次元造形物１０を製造する。
【０２２２】
より具体的には、三次元造形物製造装置Ｍ１００は、制御部Ｍ２と、粒子２１を含む三次元造形物製造用組成物（組成物）２’を所定のパターンで吐出するノズルを備える組成物供給手段（吐出手段）Ｍ３と、所定のパターンで供給された組成物２’に、粒子２１を接合するためのレーザー光を照射するレーザー光照射手段Ｍ６とを備えている。そして、組成物２Ａ’および組成物２Ｂ’のうち少なくとも一方（好ましくは少なくとも組成物２Ｂ’、より好ましくは組成物２Ａ’および組成物２Ｂ’の双方）は、本発明の三次元造形物製造用組成物（複数個の粒子と、粒子を分散させる溶剤と、バインダーとを含み、粒子の体積基準の平均粒径が０．１μｍ以上５０μｍ未満であり、バインダーの含有率が１．５体積％以上１０体積％以下である組成物）である。
【０２２３】
これにより、前述したような本発明の製造方法を好適に実行することができ、三次元造形物１０の製造過程における粒子２１等の不本意な飛散を効果的に防止することができ、寸法精度に優れた三次元造形物１０を製造することができる。
【０２２４】
制御部Ｍ２は、コンピューターＭ２１と、駆動制御部Ｍ２２とを有している。
コンピューターＭ２１は、内部にＣＰＵやメモリ等を備えて構成される一般的な卓上型コンピューター等である。コンピューターＭ２１は、三次元造形物１０の形状をモデルデータとしてデータ化し、それを平行な幾層もの薄い断面体にスライスして得られる断面データ（スライスデータ）を駆動制御部Ｍ２２に対して出力する。
【０２２５】
制御部Ｍ２が有する駆動制御部Ｍ２２は、組成物供給手段（吐出手段）Ｍ３、層形成部Ｍ４、レーザー光照射手段Ｍ６等をそれぞれに駆動する制御手段として機能する。具体的には、例えば、組成物供給手段（吐出手段）Ｍ３の駆動（ＸＹ平面上での移動等）、組成物供給手段（吐出手段）Ｍ３による組成物２’の吐出、図１２中Ｚ方向に移動可能なステージ（昇降ステージ）Ｍ４１の下降およびその下降量、レーザー光照射手段Ｍ６によるレーザー光の照射パターンや照射、走査速度等を制御する。
【０２２６】
組成物供給手段（吐出手段）Ｍ３には、図示しない材料貯留部（材料供給部）からの配管が接続されている。この材料供給部には、前述した組成物２’が貯留されており、駆動制御部Ｍ２２の制御により、組成物供給手段（吐出手段）Ｍ３より吐出される。
【０２２７】
組成物供給手段（吐出手段）Ｍ３は、ガイドＭ５に沿って、図１２中のＸ方向およびＹ方向に各々独立して移動することができる。
【０２２８】
層形成部Ｍ４は、組成物２’が供給され、組成物２’を用いて形成された層１を支持するステージ（昇降ステージ）Ｍ４１と、昇降ステージＭ４１を取り囲む枠体Ｍ４５とを有している。
【０２２９】
昇降ステージＭ４１は、先に形成された層１の上に、新たな層１を形成する（積み重ねる）のに際して、駆動制御部Ｍ２２からの指令により所定量だけ順次下降（Ｚ軸マイナス方向へ移動）する。
【０２３０】
ステージＭ４１は、その上面（より詳しくは、組成物２’が付与される部位）が平坦な平面（受液面）Ｍ４１０となっている。これにより、厚さの均一性の高い層１を容易かつ確実に形成することができる。
【０２３１】
ステージＭ４１は、高強度の材料で構成されているのが好ましい。ステージＭ４１の構成材料としては、例えば、ステンレス鋼等の各種金属材料等が挙げられる。
【０２３２】
また、ステージＭ４１の平面Ｍ４１０には、表面処理が施されていてもよい。これにより、例えば、組成物２’の構成材料等がステージＭ４１に強固に付着してしまうことをより効果的に防止したり、ステージＭ４１の耐久性を向上させ、三次元造形物１０のより長期間にわたる安定的な生産を図ったりすることができる。ステージＭ４１の平面Ｍ４１０の表面処理に用いられる材料としては、例えば、ポリテトラフルオロエチレン等のフッ素系樹脂等が挙げられる。
【０２３３】
組成物供給手段（吐出手段）Ｍ３は、駆動制御部Ｍ２２からの指令により移動し、組成物２’をステージＭ４１上の所望の部位に所定のパターンで吐出するように構成されている。
【０２３４】
組成物供給手段（吐出手段）Ｍ３は、組成物２’を吐出するように構成されている。
組成物供給手段（吐出手段）Ｍ３としては、例えば、インクジェットヘッド、各種ディスペンサー等が挙げられるが、ディスペンサーであるのが好ましい。
【０２３５】
これにより、高粘度の組成物２’であっても好適に供給（吐出）することができ、組成物２’が目的の部位に接触した後の当該組成物２’のダレ等をより効果的に防止することができる。その結果、最終的に得られる三次元造形物１０の寸法精度をより向上させることができる。また、高粘度の組成物２’を用いることにより、厚みが比較的大きい層１を容易に形成することができ、三次元造形物１０の生産性をより向上させることができる。
【０２３６】
組成物供給手段（吐出手段）Ｍ３の吐出部の大きさ（ノズル径）は、特に限定されないが、１０μｍ以上１００μｍ以下であるのが好ましい。
【０２３７】
これにより、三次元造形物１０の寸法精度をより向上させつつ、三次元造形物１０の生産性をより向上させることができる。
【０２３８】
組成物供給手段（吐出手段）Ｍ３は、組成物２’を液滴として吐出するものであるのが好ましい。これにより、微細なパターンで組成物２’を付与することができ、微細な構造を有する三次元造形物１０であっても、特に高い寸法精度、特に高い生産性で製造することができる。
【０２３９】
三次元造形物製造装置Ｍ１００は、複数の組成物供給手段（吐出手段）Ｍ３を備えている。
【０２４０】
これにより、複数種の組成物２’を組み合わせて用いることができる。より具体的には、例えば、複数種の実体部形成用組成物を用いたり、実体部形成用組成物とサポート材形成用組成物とを組み合わせて用いたりすることができる。
【０２４１】
特に、図示の構成では、２つの組成物供給手段（吐出手段）Ｍ３として、第１の組成物供給手段（第１の吐出手段）Ｍ３Ａ、および、第２の組成物供給手段（第２の吐出手段）Ｍ３Ｂを備えている。
【０２４２】
これにより、例えば、２種の実体部形成用組成物を用いたり、１種の実体部形成用組成物と１種のサポート材形成用組成物とを組み合わせて用いたりすること等ができる。
【０２４３】
また、異なる組成物供給手段（吐出手段）Ｍ３から、同一種の組成物２’を供給する構成とすることにより、三次元造形物１０の生産性をより向上させることができる。
【０２４４】
以下の説明では、１種の実体部形成用組成物と１種のサポート材形成用組成物とを組み合わせて用いる場合について中心的に説明する。
【０２４５】
レーザー光照射手段Ｍ６は、組成物２’が目的の部位に接触した後に、当該組成物２’中に含まれる粒子２１を接合するためのレーザー光を照射（走査）する機能を有する。
【０２４６】
これにより、組成物２’中に含まれる粒子２１が接合し、接合部３を形成することができる。特に、粒子２１を含む組成物２’のパターンにレーザー光を走査することにより、組成物２’に選択的にエネルギーを付与することができ、接合部３の形成のエネルギー効率をより向上させることができる。これにより、粒子２１の接合や、バインダー等の除去をより効率よく行うことができ、三次元造形物１０の生産性をより向上させることができる。また、エネルギー効率を向上させることができるため、省エネルギーの観点からも有利である。
【０２４７】
本発明では、三次元造形物１０の製造を雰囲気の組成等が管理されたチャンバー内で行ってもよい。これにより、例えば、不活性ガス中で接合工程を行うことができ、粒子の不本意な変性等をより効果的に防止することができる。また、例えば、反応性ガスを含む雰囲気中で接合工程を行うことにより、原料として用いる粒子の組成とは異なる組成の材料で構成された三次元造形物１０を好適に製造することができる。
【０２４８】
《三次元造形物》
本発明に係る三次元造形物は、前述したような本発明の三次元造形物製造装置を用いて製造することができる。
【０２４９】
これにより、三次元造形物の製造過程における粒子等の不本意な飛散を効果的に防止することができ、優れた生産性で寸法精度、信頼性に優れた三次元造形物を製造することができる。
【０２５０】
三次元造形物の用途は、特に限定されないが、例えば、人形、フィギュア等の鑑賞物・展示物；インプラント等の医療機器等が挙げられる。
【０２５１】
また、三次元造形物は、プロトタイプ、量産品、オーダーメード品のいずれに適用されてもよい。
【０２５２】
以上、本発明の好適な実施形態について説明したが、本発明は、これらに限定されない。
【０２５３】
例えば、本発明の三次元造形物製造装置では、各部の構成は、同様の機能を発揮する任意の構成のものに置換することができ、また、任意の構成を付加することもできる。
【０２５４】
例えば、本発明の三次元造形物製造装置は、吐出される組成物を加熱する加熱手段を備えていてもよい。これにより、組成物の粘度を低下させ、吐出性をより向上させることができる。また、吐出前の組成物を加熱しておくことにより、吐出後の組成物が冷却され、吐出後の組成物の粘度を大きくし、組成物により形成されるパターンの形状の安定性をより向上させることができる。これにより、三次元造形物の生産性および寸法精度を、より高いレベルで両立することができる。
【０２５５】
また、本発明の三次元造形物製造装置は、図示しない冷却手段を備えていてもよい。これにより、例えば、粒子の接合の後に層を速やかに冷却することができ、後の工程を好適に行うことができる。その結果、三次元造形物の生産性、寸法精度、信頼性等をより向上させることができる。また、溶剤除去手段として赤外線ハロゲンランプ、カーボンヒーター等を備えていてもよい。
【０２５６】
また、前述した実施形態では、ステージの表面に直接層を形成する場合について代表的に説明したが、例えば、ステージ上に造形プレートを配置し、当該造形プレート上に層を積層して三次元造形物を製造してもよい。このような場合、三次元造形物の製造過程においては、造形プレートと最下層を構成する粒子とを接合させ、その後、後処理で目的とする三次元造形物から造形プレートを除去してもよい。これにより、例えば、複数の層を積層していく過程での層の反りの発生をより効果的に防止することができ、最終的に得られる三次元造形物の寸法精度をより向上させることができる。
【０２５７】
また、前述した実施形態では、単一の層について、第１のパターン形成工程の後に第２のパターン形成工程を行う場合について中心的に説明したが、少なくとも１つの層の形成において、第１のパターン形成工程と第２のパターン形成工程の順番は逆であってもよい。また、異なる領域で複数種の組成物を同時に付与してもよい。
【０２５８】
また、前述した実施形態では、単一の層について、第１のパターン形成工程および第２のパターン形成工程を行った後に溶剤除去工程を行う場合について代表的に説明したが、例えば、第１のパターン形成工程の後、および、第２のパターン形成工程の後のそれぞれについて、個別に、溶剤除去工程を行ってもよい。
【０２５９】
また、前述した実施形態では、全ての層の形成に第１のパターンおよび第２のパターンを形成する場合について代表的に説明したが、複数の層が積層されてなる積層体は、例えば、第１のパターンを有さない層や、第２のパターンを有さない層を備えていてもよい。また、ステージとの接触面（ステージの直上）に、実体部に対応する部位が形成されない層（例えば、サポート部のみで構成された層）を形成し、当該層を犠牲層として機能させてもよい。
【０２６０】
また、本発明の三次元造形物の製造方法においては、工程・処理の順番は、前述したものに限定されず、その少なくとも一部を入れ替えて行ってもよい。
【０２６１】
例えば、第１の接合工程と第２の接合工程との順番を入れ替えてもよいし、層の異なる部位で、第１の接合工程と第２の接合工程とを同時進行的に行ってもよい。
【０２６２】
また、前述した実施形態では、接合工程において、実体部形成用組成物中に含まれる粒子の接合とともに、サポート部形成用組成物中に含まれる粒子の接合を行わない場合について中心的に説明したが、接合工程では、実体部形成用組成物中に含まれる粒子の接合とともに、サポート部形成用組成物中に含まれる粒子の接合を行ってもよい。
また、製造すべき三次元造形物の形状によっては、サポート部を形成しなくてもよい。
【０２６３】
また、前述した実施形態では、三次元造形物製造用組成物を所定のパターンで吐出し、所望の形状を有する層を形成する場合について代表的に説明したが、本発明は、スキージー、ローラー等の平坦化手段を用いて、三次元造形物製造用組成物を平坦化して層を形成し、当該層にレーザー光を照射して接合部を形成する方法等（ＳＬＳ法等）に適用してもよい。
【０２６４】
また、本発明の製造方法においては、必要に応じて、前処理工程、中間処理工程、後処理工程を行ってもよい。
【０２６５】
前処理工程としては、例えば、ステージの清掃工程等が挙げられる。
後処理工程としては、例えば、洗浄工程、バリ取り等を行う形状調整工程、着色工程、被覆層形成工程、粒子の接合強度を向上させるための熱処理工程等が挙げられる。
【０２６６】
また、本発明の三次元造形物の製造方法は、前述したような三次元造形物製造装置を用いて実行するものに限定されない。
【実施例】
【０２６７】
以下に具体的な実施例をあげて本発明をさらに詳しく説明するが、本発明はこれら実施例のみに限定されるものではない。なお、以下の説明において、特に温度条件を示していない処理は、室温（２５℃）において行った。また、各種測定条件についても特に温度条件を示していないものは、室温（２５℃）における数値である。
【０２６８】
（実施例１）
［１］三次元造形物製造用組成物の製造
平均粒径が３．０μｍのＳＵＳ３１６Ｌ粉末：１００質量部と、溶剤としてのグリセリン：２８．３３質量部と、セルロースで構成されたナノセルロース：０．０７１質量部と、ポリビニルアルコール：０．９質量部とを混合することにより、三次元造形物製造用組成物としての実体部形成用組成物を得た（表１参照）。このようにして得られた実体部形成用組成物において、ナノセルロースは、ＳＵＳ３１６Ｌ粉末の構成粒子の表面を被覆していた。
【０２６９】
また、平均粒径が３．０μｍのアルミナ粉末：１００質量部と、溶剤としてのグリセリン：２８．３３質量部と、セルロースで構成されたナノセルロース：０．０７１質量部と、ポリビニルアルコール：１．２質量部とを混合することにより、三次元造形物製造用組成物としてのサポート部形成用組成物を得た（表２参照）。このようにして得られたサポート部形成用組成物において、ナノセルロースは、アルミナ粉末の構成粒子の表面を被覆していた。
【０２７０】
これにより、実体部形成用組成物とサポート部形成用組成物とからなる三次元造形物製造用組成物セットを得た。
【０２７１】
［２］三次元造形物の製造
前記のようにして得られた三次元造形物製造用組成物を用いて、設計寸法が厚さ：４ｍｍ×幅：１０ｍｍ×長さ：８０ｍｍの直方体形状である三次元造形物を、以下のようにして製造した。
【０２７２】
まず、図１２に示すような三次元造形物製造装置を用意し、第１の組成物供給手段としてのディスペンサーのノズルから、ステージ上に所定のパターンで、サポート部形成用組成物を複数の液滴として吐出して第１のパターン（サポート部用パターン）を形成した（層形成工程（第１のパターン形成工程））。
【０２７３】
次に、第２の組成物供給手段としてのディスペンサーのノズルから、ステージ上に所定のパターンで、実体部形成用組成物を複数の液滴として吐出して第２のパターン（実体部用パターン）を形成した（層形成工程（第２のパターン形成工程））。
【０２７４】
これにより、第１のパターンおよび第２のパターンからなる層が形成された。層の厚みは５０μｍであった。
【０２７５】
その後、第１のパターンおよび第２のパターンからなる層に対して、２５０℃での加熱処理を施し、層中に含まれる溶剤を除去した（溶剤除去工程）。
【０２７６】
その後、層の第１のパターン、第２のパターンについて、順次、レーザー光（ＹＡＧレーザー、最大ピーク波長：１０６４ｎｍ）を走査（照射）させ、粒子の接合を行った。これにより、第１の接合部（サポート部）および第２の接合部（実体部）を形成した（接合工程）。
【０２７７】
上記のような層形成工程（第１のパターン形成工程および第２のパターン形成工程）ないし接合工程を有する一連の工程を繰り返し行うことにより、製造すべき三次元造形物に対応する形状の積層体を得た。
その後、サポート部を割り、目的とする三次元造形物を取り出した。
【０２７８】
（実施例２〜９）
実体部形成用組成物、サポート部形成用組成物の組成を、それぞれ表１、表２に示すようにした以外は、前記実施例１と同様にして三次元造形物製造用組成物（三次元造形物製造用組成物セット）、三次元造形物を製造した。
【０２７９】
（実施例１０）
三次元造形物製造用組成物として、実体部形成用組成物のみを用い、サポート部形成用組成物を用いなかった（第１のパターン形成工程を省略した）以外は、前記実施例１と同様にして三次元造形物製造用組成物、三次元造形物を製造した。
【０２８０】
（比較例１）
実体部形成用組成物およびサポート部形成用組成物に含まれる粒子として、平均粒径が０．０４μｍの粒子を用いた以外は、前記実施例６と同様にして三次元造形物製造用組成物（三次元造形物製造用組成物セット）、三次元造形物を製造した。
【０２８１】
（比較例２）
実体部形成用組成物およびサポート部形成用組成物に含まれる粒子として、平均粒径が５２μｍの粒子を用いた以外は、前記実施例６と同様にして三次元造形物製造用組成物（三次元造形物製造用組成物セット）、三次元造形物を製造した。
【０２８２】
（比較例３）
実体部形成用組成物、サポート部形成用組成物を中におけるバインダーの含有率が１．１８体積％となるようにした用いた以外は、前記実施例６と同様にして三次元造形物製造用組成物（三次元造形物製造用組成物セット）、三次元造形物を製造した。
【０２８３】
（比較例４）
実体部形成用組成物、サポート部形成用組成物を中におけるバインダーの含有率が１１．９５体積％となるようにした用いた以外は、前記実施例６と同様にして三次元造形物製造用組成物（三次元造形物製造用組成物セット）、三次元造形物を製造した。
【０２８４】
前記各実施例および各比較例の三次元造形物製造用組成物（三次元造形物製造用組成物セット）の組成を表１、表２にまとめて示す。なお、表中、グリセリンを「Ｇｌｙ」、プロピレングリコールを「ＰＧ」、ジエチレングリコールモノブチルエーテルアセテートを「ＢＣＡ」、ジエチレングリコールジエチルエーテルを「ＤＥＤＧ」、ナノセルロースを「ＮＣ」、ポリビニルアルコールを「ＰＶＡ」、アクリル系樹脂を「Ａｃ」で示した。
【０２８５】
また、前記各実施例で用いたサポート部形成用組成物、実体部形成用組成物の粘度は、いずれも、１０００ｍＰａ・ｓ以上２００００ｍＰａ・ｓ以下の範囲内の値であった。また、前記各実施例および各比較例でのサポート部形成用組成物、実体部形成用組成物の液滴１滴あたりの体積は、いずれも１ｎＬ以上５０ｎＬ以下の範囲内の値であった。また、前記各実施例および各比較例では、溶剤除去工程後の層中における溶剤の含有率は、いずれも、０．５質量％以上２０質量％以下の範囲内の値であった。また、前記各実施例で用いたサポート部形成用組成物、実体部形成用組成物では、ナノセルロースの幅および厚さは、いずれも、１０ｎｍ以上５０ｎｍ以下の範囲内の値であり、ナノセルロースの長さは、いずれも、１５０ｎｍ以上４００ｎｍ以下の範囲内の値であり、ナノセルロースの繊維のアスペクト比は、いずれも、７以上３０以下の範囲内の値であった。また、前記各実施例で用いたサポート部形成用組成物、実体部形成用組成物では、いずれも、ナノセルロースが粒子の表面を被覆しており、ナノセルロースによる粒子表面の被覆率は、いずれも、８０％以上１００％以下の範囲内の値であった。
【０２８６】
【表１】
2018141224.tif 000002
【０２８７】
【表２】
2018141224.tif 000003
【０２８８】
［３］評価
［３．１］接合工程後の層の表面形状
前記各実施例および各比較例について、各三次元造形物製造用組成物（実体部形成用組成物、サポート部形成用組成物）を用いて、それぞれ、前記と同様にして、接合処理が施された第１のパターンおよび第２のパターンを有する単一の層を形成した。
【０２８９】
その後、ＩＳＯ  ２５１７８に準じた測定により、層の表面の算術平均高さＳａ、表面の最大高さＳｚを求め、以下の基準に従い評価した。
【０２９０】
（算術平均高さＳａ）
Ａ：算術平均高さＳａが１０μｍ未満である。
Ｂ：算術平均高さＳａが１０μｍ以上１５μｍ未満である。
Ｃ：算術平均高さＳａが１５μｍ以上２０μｍ未満である。
Ｄ：算術平均高さＳａが２０μｍ以上２５μｍ未満である。
Ｅ：算術平均高さＳａが２５μｍ以上である。
【０２９１】
（最大高さＳｚ）
Ａ：最大高さＳｚが９０μｍ未満である。
Ｂ：最大高さＳｚが９０μｍ以上２５０μｍ未満である。
Ｃ：最大高さＳｚが２５０μｍ以上４００μｍ未満である。
Ｄ：最大高さＳｚが４００μｍ以上５００μｍ未満である。
Ｅ：最大高さＳｚが５００μｍ以上である。
【０２９２】
［３．２］三次元造形物の寸法精度
前記各実施例および各比較例の三次元造形物について、厚さ、幅、長さを測定し、設計値からのずれ量を求め、以下の基準に従い評価した。
【０２９３】
Ａ：厚さ、幅、長さのうち、設計値からのずれ量が最も大きいものについての設計値からのずれ量が１．０％未満である。
Ｂ：厚さ、幅、長さのうち、設計値からのずれ量が最も大きいものについての設計値からのずれ量が１．０％以上２．０％未満である。
Ｃ：厚さ、幅、長さのうち、設計値からのずれ量が最も大きいものについての設計値からのずれ量が２．０％以上４．０％未満である。
Ｄ：厚さ、幅、長さのうち、設計値からのずれ量が最も大きいものについての設計値からのずれ量が４．０％以上７．０％未満である。
Ｅ：厚さ、幅、長さのうち、設計値からのずれ量が最も大きいものについての設計値からのずれ量が７．０％以上である。
【０２９４】
［３．３］三次元造形物中の炭素の含有率
前記各実施例および各比較例の三次元造形物について、炭素の含有率をＪＩＳ  Ｇ１２１１−３：２０１１に準じた測定により求め、以下の基準に従い評価した。
【０２９５】
Ａ：炭素の含有率が０．０３質量％未満である。
Ｂ：炭素の含有率が０．０３質量％以上０．０５質量％未満である。
Ｃ：炭素の含有率が０．０５質量％以上０．１０質量％未満である。
Ｄ：炭素の含有率が０．１０質量％以上０．２０質量％未満である。
Ｅ：炭素の含有率が０．２０質量％以上である。
これらの結果を表３にまとめて示す。
【０２９６】
【表３】
2018141224.tif 000004
【０２９７】
表３から明らかなように、本発明では、寸法精度、信頼性の高い三次元造形物を製造することができた。また、本発明では、三次元造形物中における炭素含有率の不本意な上昇が効果的に防止されていた。これに対し、比較例では、満足のいく結果が得られなかった。
【符号の説明】
【０２９８】
１０…三次元造形物、１…層、２’…組成物（三次元造形物製造用組成物）、２Ａ’…組成物（サポート部形成用組成物）、２Ｂ’…組成物（実体部形成用組成物）、２１…粒子（分散質）、２１Ａ…粒子（分散質）、２１Ｂ…粒子（分散質）、２Ａ…第１のパターン（サポート部用パターン）、２Ｂ…第２のパターン（実体部用パターン）、３…接合部、３Ａ…接合部（第１の接合部）、３Ｂ…接合部（第２の接合部）、４…実体部、５…サポート部（支持部、サポート材）、Ｍ１００…三次元造形物製造装置、Ｍ２…制御部、Ｍ２１…コンピューター、Ｍ２２…駆動制御部、Ｍ３…組成物供給手段（吐出手段）、Ｍ３Ａ…第１の組成物供給手段（第１の吐出手段）、Ｍ３Ｂ…第２の組成物供給手段（第２の吐出手段）、Ｍ４…層形成部、Ｍ４１…ステージ（昇降ステージ）、Ｍ４１０…平面（受液面）、Ｍ４５…枠体、Ｍ５…ガイド、Ｍ６…レーザー光照射手段、Ｌ…レーザー光
【図１】
2018141224.tif 000005
【図２】
2018141224.tif 000006
【図３】
2018141224.tif 000007
【図４】
2018141224.tif 000008
【図５】
2018141224.tif 000009
【図６】
2018141224.tif 000010
【図７】
2018141224.tif 000011
【図８】
2018141224.tif 000012
【図９】
2018141224.tif 000013
【図１０】
2018141224.tif 000014
【図１１】
2018141224.tif 000015
【図１２】
2018141224.tif 000016